(57)【要約】【課題】  感光性導電フィルムの異方性を抑制した感光性導電フィルム、感光性導電フィルムロールを提供し、更にそれを用いた導電膜、導電パターンの形成方法を提供する。【解決手段】  支持フィルムと、該支持フィルム上に設けられた金属繊維を含有する導電層と、該導電層上に設けられた感光性樹脂層を備える感光性導電フィルムであって、前記導電層における異方性が、１．０〜１．３である感光性導電フィルム。金属繊維が、銀繊維であると好ましく、導電層が、導電繊維を水とアルコールの混合溶液に分散した分散液を支持フィルム上に形成したものであると好ましい。【選択図】  図２
2017045687.tif 000002
【特許請求の範囲】
【請求項１】
支持フィルムと、該支持フィルム上に設けられた金属繊維を含有する導電層と、該導電層上に設けられた感光性樹脂層を備える感光性導電フィルムであって、前記導電層における異方性が、１．０〜１．３であることを特徴とする感光性導電フィルム。
【請求項２】
前記金属繊維が、銀繊維である、請求項１に記載の感光性導電フィルム。
【請求項３】
前記導電層が、導電繊維を水とアルコールの混合溶液に分散した分散液を支持フィルム上に形成したものである請求項１又は請求項２に記載の感光性導電フィルム。
【請求項４】
前記感光性樹脂層が、バインダーポリマー、エチレン性不飽和結合を有する光重合性化合物及び光重合開始剤を含有する、請求項１〜３のいずれか一項に記載の感光性導電フィルム。
【請求項５】
請求項１〜４のいずれか一項に記載の感光性導電フィルムをロールに巻回して作製した、感光性導電フィルムロール。
【請求項６】
請求項１〜４のいずれか一項に記載の感光性導電フィルム又は請求項５に記載の感光性導電フィルムロールを、基板上に前記感光性樹脂層が密着するようにラミネートするラミネート工程と、
前記基板上の前記感光性樹脂層に活性光線を照射する露光工程と、
を備える、導電膜の形成方法。
【請求項７】
請求項１〜４のいずれか一項に記載の感光性導電フィルム又は請求項５に記載の感光性導電フィルムロールを、基板上に前記感光性樹脂層が密着するようにラミネートするラミネート工程と、
前記基板上の前記感光性樹脂層の所定部分に活性光線を照射する露光工程と、
露光した前記感光性樹脂層を現像することにより導電パターンを形成する現像工程と、
を備える、導電パターンの形成方法。
【発明の詳細な説明】
【技術分野】
【０００１】
本発明は、感光性導電フィルム、感光性導電フィルムロールに関し、特には、液晶表示素子などのフラットパネルディスプレイ、タッチスクリーン、太陽電池等の装置の電極、配線として用いられる導電膜、導電パターンの形成方法に関する。
【背景技術】
【０００２】
パソコンやテレビ等の大型電子機器、カーナビゲーション、携帯電話、電子辞書等の小型電子機器、ＯＡ・ＦＡ機器等の表示機器では、液晶表示素子やタッチスクリーンが使用されているものが普及している。これら液晶表示素子やタッチスクリーン、更には太陽電池等のデバイスでは、透明であることが要求される配線、画素電極又は端子の一部に、透明導電膜が使用されている。
【０００３】
透明導電膜の材料としては、従来、可視光に対して高い透過率を示すことから、ＩＴＯ（Ｉｎｄｉｕｍ−Ｔｉｎ−Ｏｘｉｄｅ）、酸化インジウム及び酸化スズなどが用いられている。液晶表示素子用基板等の電極では、上記の材料からなる透明導電膜をパターニングしたものが主流になっている。
【０００４】
透明導電膜のパターニング方法としては、透明導電膜を形成後、フォトリソグラフィー法によりレジストパターンを形成し、ウエットエッチングにより導電膜の所定部分を除去して導電パターンを形成する方法が一般的である。ＩＴＯ及び酸化インジウム膜の場合、エッチング液は塩酸と塩化第二鉄の２液よりなる混合液が一般に用いられている。
【０００５】
ＩＴＯ膜や酸化スズ膜は一般にスパッタ法により形成される。しかし、この方法は、スパッタ方式の違い、スパッタパワーやガス圧、基板温度、雰囲気ガスの種類等によって透明導電膜の性質が変わりやすい。スパッタ条件の変動による透明導電膜の膜質の違いは、透明導電膜をウエットエッチングする際のエッチング速度のばらつきの原因となり、パターンニング不良による製品の歩留り低下を招きやすい。また、上記の導電パターンの形成方法は、スパッタ工程、レジスト形成工程及びエッチング工程を経ていることから、工程が長く、コスト面でも大きな負担となっている。
【０００６】
最近、上記の問題を解消するために、ＩＴＯ、酸化インジウム及び酸化スズなどに替わる材料を用いて透明な導電パターンを形成する試みがなされている。例えば、特許文献１には、基板上に、銀繊維などの導電性繊維を含有する導電層を形成した後、導電層上に感光性樹脂層を形成し、その上からパターンマスクを介して露光し、現像する導電パターンの形成方法が開示されている。
【０００７】
しかしながら、特許文献１に記載の方法では、基板と導電パターンとの接着性を確保しつつ導電パターンの表面抵抗率の低抵抗率化を図ることが困難であることが本発明者の検討により判明している。また、前記導電パターンを配線、画素電極又は端子として使用する場合には、感光性樹脂層を除去する工程が必要であり、導電パターン形成の工程が煩雑化するという問題がある。
【０００８】
上記問題を鑑みて特許文献２には、基板上に、基板との接着性が十分であり低抵抗な導電パターンを十分な解像度で簡便に形成することを可能とする感光性導電フィルム、並びに、この感光性導電フィルムを用いた導電膜の形成方法、導電パターンの形成方法が開示されている。
【先行技術文献】
【特許文献】
【０００９】
【特許文献１】米国特許出願公開第２００７／００７４３１６号明細書
【特許文献２】国際特許公開第２０１０／０２１２２４号
【発明の概要】
【発明が解決しようとする課題】
【００１０】
特許文献２に記載の方法は支持フィルムと、該支持フィルム上に設けられ導電性繊維を含有する導電層と、該導電層上に設けられた感光性樹脂層とを備え、感光性導電フィルムを基板上に感光性樹脂層が密着するようにラミネートし、これを露光、現像する簡便な工程で、基板との接着性が十分であり、且つ表面抵抗率が小さい導電パターンを十分な解像度で形成することを可能としている。
【００１１】
しかし特許文献２に記載の方法では、支持フィルム上に導電液を塗布し、導電膜を形成する際に、金属ナノワイヤがフィルムの搬送（ＭＤ＝Ｍａｃｈｉｎｅ  Ｄｉｒｅｃｔｉｏｎ）方向に配向し易く、金属ナノワイヤがＭＤ方向に配向するとＭＤと垂直（ＴＤ＝Ｔｒａｖｅｒｓｅ  Ｄｉｒｅｃｔｉｏｎ）方向への配向に差が生じ、すなわち抵抗値に差（異方性）が発生してしまうという問題がある。
異方性が大きい場合、タッチパネルにおいてｘ軸、ｙ軸を形成した際のライン抵抗の差をなくすため、フィルムの取り位置を斜めにする必要があり、歩留り低下という課題があった。
本発明は、上記の課題を解決するもので、感光性導電フィルムの異方性を抑制した感光性導電フィルム、感光性導電フィルムロールを提供し、更にそれを用いた導電膜、導電パターンの形成方法を提供する。
【課題を解決するための手段】
【００１２】
上記課題を解決するため本発明は、下記の手段を提供する。
本発明は、[１]  支持フィルムと、該支持フィルム上に設けられた金属繊維を含有する導電層と、該導電層上に設けられた感光性樹脂層を備える感光性導電フィルムであって、前記導電層における異方性が、１．０〜１．３であることを特徴とする感光性導電フィルムである。
また、本発明は、[２]  前記金属繊維が、銀繊維である、上記［１］に記載の感光性導電フィルムである。
また、本発明は、[３]  前記導電層が、導電繊維を水とアルコールの混合溶液に分散した分散液を支持フィルム上に形成したものである上記［１］又は［２］に記載の感光性導電フィルムである。
また、本発明は、[４]  前記感光性樹脂層が、バインダーポリマー、エチレン性不飽和結合を有する光重合性化合物及び光重合開始剤を含有する、上記［１］〜［３］のいずれか一項に記載の感光性導電フィルムである。
また、本発明は、[５]  上記［１］〜［４］のいずれか一項に記載の感光性導電フィルムをロールに巻回して作製した、感光性導電フィルムロールである。
また、本発明は、[６]  上記［１］〜［４］のいずれか一項に記載の感光性導電フィルム又は上記［５］に記載の感光性導電フィルムロールを、基板上に前記感光性樹脂層が密着するようにラミネートするラミネート工程と、前記基板上の前記感光性樹脂層に活性光線を照射する露光工程と、を備える、導電膜の形成方法である。
また、本発明は、[７]  上記［１］〜［４］のいずれか一項に記載の感光性導電フィルム又は上記［５］に記載の感光性導電フィルムロールを、基板上に前記感光性樹脂層が密着するようにラミネートするラミネート工程と、前記基板上の前記感光性樹脂層の所定部分に活性光線を照射する露光工程と、露光した前記感光性樹脂層を現像することにより導電パターンを形成する現像工程と、を備える、導電パターンの形成方法である。
【発明の効果】
【００１３】
本発明の感光性導電フィルムによれば、支持フィルム上に金属繊維を含有する導電層の抵抗値の異方性をなくした、等方性化した感光性導電フィルムを提供することができる。これにより、製品設計が容易になり、斜め方向を主軸とする材料の切り出しを改善でき歩止まりが向上する。また、金属繊維の凝集物が減少し、パターン形成時のライン間の短絡を抑制することができる。それによりタッチパネルの駆動に影響のない信頼性の高いパターンを形成可能な導電パターンを作製することが可能となる。
【図面の簡単な説明】
【００１４】
【図１】本発明の感光性導電フィルムの一実施形態を示す模式断面図である。
【図２】感光性導電フィルムの一実施形態を示す一部切欠き斜視図である。
【図３】本発明の導電パターンの形成方法の一実施形態を説明するための模式断面図である。
【発明を実施するための形態】
【００１５】
以下、本発明を実施するための形態について詳細に説明する。ただし、本発明は以下の実施形態に限定されるものではない。なお、本明細書において、「（メタ）アクリル酸」とは、アクリル酸又はメタクリル酸を意味し、「（メタ）アクリレート」とは、アクリレート又はそれに対応するメタクリレートを意味する。「Ａ又はＢ」とは、ＡとＢのどちらか一方を含んでいればよく、両方とも含んでいてもよい。また、例示材料は特に断らない限り単独で用いてもよいし、２種以上を組み合わせて用いてもよい。
また、「工程」との語は、独立した工程だけではなく、他の工程と明確に区別できない場合であってもその工程の所期の作用が達成されれば、本用語に含まれる。また、「〜」を用いて示された数値範囲は、「〜」の前後に記載される数値をそれぞれ最小値及び最大値として含む範囲を示す。
【００１６】
図１は、本発明の感光性導電フィルムの好適な一実施形態を示す模式断面図である。図１に示す感光性導電フィルム１０は、支持フィルム１と、支持フィルム１上に設けられ金属繊維として銀繊維を含有する導電層２と、導電層２上に設けられた感光性樹脂層３とを備える。
【００１７】
本発明は導電層における異方性が、１．０〜１．３であることを特徴とする。「異方性」とは、２点間（幅１ｍｍ×長さ１００ｍｍ）のライン抵抗値（Ｒ）をテスターでＭＤ方向（塗工時のフィルムの搬送方向）、ＴＤ方向（ＭＤと垂直方向）をそれぞれ測定し、ＲＴＤ／ＲＭＤ（ＴＤ方向の抵抗値（ＲＴＤ）／ＭＤ方向の抵抗値（ＲＭＤ））で算出した値と定義する。抵抗値の測定は、幅１ｍｍ、長さ１２０ｍｍのラインパターンをＭＤ方向およびＴＤ方向にそれぞれ作製し、両端部より１０ｍｍ内側に銀ペーストを直径約１ｍｍ塗布し、乾燥を行ない、その銀ペーストで作製した銀電極を端子として端子間１００ｍｍの抵抗を抵抗計により測定する。
以下、感光性導電フィルム１０を構成する支持フィルム１、金属繊維を含有する導電層２及び感光性樹脂層３のそれぞれについて詳細に説明する。
【００１８】
（支持フィルム）
支持フィルム１としては、ポリエチレンテレフタレートフィルム、ポリエチレンフィルム、ポリプロピレンフィルム、ポリカーボネートフィルム等の耐熱性及び耐溶剤性を有する重合体フィルムが挙げられる。これらのうち、透明性や耐熱性の観点からは、ポリエチレンテレフタレートフィルムが好ましい。なお、これらの重合体フィルムは、後に感光性樹脂層から除去可能でなくてはならないため、除去が不可能となるような表面処理が施されたもの或いは材質であったりしてはならない。
【００１９】
支持フィルム１のヘーズ値は、感度及び解像度を良好にできる観点から、０．０１〜５．０％であることが好ましく、０．０１〜３．０％であることがより好ましく、０．０１〜２．０％であることが更に好ましく、０．０１〜１．１％であることが特に
好ましい。なお、ヘーズ値はＪＩＳ  Ｋ  ７１０５（プラスチックの光学特性試験方法）に準拠して測定することができ、例えば、ＮＤＨ−１００１ＤＰ（日本電色工業株式会社製、商品名）等の市販の濁度計（ヘーズメーター）などで測定が可能である。
【００２０】
（導電層）
導電層２には金属繊維を含有するが、金属繊維として銀繊維であることが好ましく、その他の導電性繊維を含有してもよい。金属繊維としては、銀、金、白金等の金属繊維、カーボンナノチューブ等の炭素繊維である導電性繊維が挙げられる。これらは、１種を単独で又は２種以上を組み合わせて用いることができる。
【００２１】
上記の金属繊維は、例えば、金属イオンをＮａＢＨ４等の還元剤で還元する方法、又は、ポリオール法により調製することができる。
【００２２】
カーボンナノチューブは、Ｕｎｉｄｙｍ社のＨｉｐｃｏ単層カーボンナノチューブなどの市販品を使用することができる。
【００２３】
金属繊維又は導電性繊維の繊維径は、５〜５０ｎｍであることが好ましく、１０〜２０ｎｍであることがより好ましく、３〜１０ｎｍであることが更に好ましい。また、金属繊維又は導電性繊維の繊維長は、導電性を維持する観点から１〜１００μｍであることが好ましく、１０〜５０μｍであることがより好ましく、２０〜４０μｍであることが更に好ましい。繊維径及び繊維長は、走査型電子顕微鏡により測定することができる。
【００２４】
導電層２の厚みは、本発明の感光性導電フィルムを用いて形成される導電膜若しくは導電パターンの用途や求められる導電性によっても異なるが、１μｍ以下であることが好ましく、１ｎｍ〜０．５μｍであることがより好ましく、５ｎｍ〜０．１μｍであることが更に好ましい。導電層２の厚みが１μｍ以下であると、４５０〜６５０ｎｍの波長域での光透過率が高く、パターン形成性にも優れ、特に透明電極の作製に好適なものとなる。
【００２５】
導電層２は、金属繊維又は導電性繊維同士が接触してなる網目構造を有することが好ましい。このような網目構造を有する導電層２は、感光性樹脂層３の支持フィルム側表面に形成されている。また、導電層２は、支持フィルムを剥離したときに露出する表面においてその面方向に導電性が得られるのであれば、感光性樹脂層３の支持フィルム側表層に含まれる形態で形成されていてもよい。なお、網目構造を有する導電層２の厚みは、走査型電子顕微鏡写真によって測定される値を指す。
【００２６】
本発明の異方性を低減した導電層（膜）を形成するための手法としては、溶媒にアルコール水溶液を用いることが好ましい。機構としては、金属繊維が溶媒に分散された分散液を支持フィルムに塗工し、乾燥時にアルコール水溶液中のアルコールの気化により一時的に対流が発生し、ＭＤ方向に配向した金属ナノワイヤがランダムに配向する、と推察している。
アルコール濃度としては、原液の組成にもよるが１０〜８０質量％が好ましく、４０〜６０質量％がより好ましい。１０質量％未満になると対流が十分に生じないため、金属繊維がランダムに配向せず、また、アルコールを添加しない場合は水の高い表面張力の影響によりフィルム上で分散液がはじかれ易くなる傾向にある。一方で８０質量％を超えて大きいとアルコールの気化量が多くなるため、塗布された分散液の対流が激しくなり、金属繊維（金属ナノワイヤ）の凝集、海島による外観不良になる恐れがある。
【００２７】
金属繊維を含有する導電層２は、例えば、支持フィルム１上に、上述した金属繊維を水及び有機溶剤、必要に応じて界面活性剤などの分散安定剤などを加えた導電性繊維分散液を塗工した後、乾燥することにより形成することができる。乾燥後、支持フィルム１上に形成した導電層２は、必要に応じて加圧処理されてもよい。
塗工は、例えば、ロールコート法、コンマコート法、グラビアコート法、エアーナイフコート法、ダイコート法、バーコート法、スプレーコート法等の公知の方法で行うことができるが、均一薄膜塗工の観点からダイコート法が好ましい。
【００２８】
また、導電層を低抵抗化又は低ヘーズ化するためには、分散液の溶媒を揮発させる乾燥工程において、均一な膜を形成するために２０〜６５℃で分散液中の溶媒を揮発させることによって達成できる。この傾向は特に銀繊維において顕著である。
６０℃以上で乾燥させると対流が生じてベナールセルを形成することで低抵抗な金属（銀）繊維が形成できず、また２０℃未満では溶媒が揮発するのに時間がかかり工程上問題となる。
【００２９】
乾燥温度は、２５〜６５℃であることが好ましく、３５〜６５℃であることがより好ましく、４０〜６０℃であることが更に好ましい。
導電層２において、導電性繊維は界面活性剤や分散安定剤と共存していてもかまわない。
【００３０】
（感光性樹脂層）
感光性樹脂層３としては、（ａ）バインダーポリマー、（ｂ）エチレン性不飽和結合を有する光重合性化合物及び（ｃ）光重合開始剤を含有する感光性樹脂組成物から形成されるものが挙げられる。これらは従来公知のものを特に制限なく使用できる。
【００３１】
（（ａ）バインダーポリマー）
（ａ）バインダーポリマーとしては、アクリル樹脂、スチレン樹脂、エポキシ樹脂、アミド樹脂、アミドエポキシ樹脂、アルキド樹脂、フェノール樹脂、エステル樹脂、ウレタン樹脂、エポキシ樹脂と（メタ）アクリル酸の反応で得られるエポキシアクリレート樹脂、エポキシアクリレート樹脂と酸無水物の反応で得られる酸変性エポキシアクリレート樹脂等が挙げられる。これらの樹脂は、１種を単独で又は２種以上を組み合わせて用いることができる。アルカリ現像性及びフィルム形成性に優れる観点から、アクリル樹脂を用いることが好ましく、そのアクリル樹脂が（メタ）アクリル酸及び（メタ）アクリル酸アルキルエステルに由来するモノマー単位を構成単位として有するとより好ましい。ここで、  「アクリル樹脂」とは、（メタ）アクリル基を有する重合性単量体に由来するモノマー単位を主に有する重合体のことを意味する。また、前記のように本明細書における「（メタ）アクリル酸」とは「アクリル酸」及びそれに対応する「メタクリル酸」を意味し、「（メタ）アクリル酸アルキルエステル」とは「アクリル酸アルキルエステル」及びそれに対応する「メタクリル酸アルキルエステル」を意味する。
【００３２】
上記アクリル樹脂は、（メタ）アクリル基を有する重合性単量体をラジカル重合して製造されるものが使用できる。このアクリル樹脂は、１種を単独で又は２種以上を組み合わせて用いることができる。
【００３３】
上記（メタ）アクリル基を有する重合性単量体としては、例えば、ジアセトンアクリルアミド等のアクリルアミド、（メタ）アクリル酸アルキルエステル、（メタ）アクリル酸テトラヒドロフルフリルエステル、（メタ）アクリル酸ジメチルアミノエチルエステル、（メタ）アクリル酸ジエチルアミノエチルエステル、（メタ）アクリル酸グリシジルエステル、２，２，２−トリフルオロエチル（メタ）アクリレート、２，２，３，３−テトラフルオロプロピル（メタ）アクリレート、（メタ）アクリル酸、α−ブロモ（メタ）アクリル酸、α−クロル（メタ）アクリル酸、β−フリル（メタ）アクリル酸、β−スチリル（メタ）アクリル酸等が挙げられる。
【００３４】
また、上記アクリル樹脂は、上記のような（メタ）アクリル基を有する重合性単量体の他に、スチレン、ビニルトルエン、α−メチルスチレン等のα−位若しくは芳香族環において置換されている重合可能なスチレン誘導体、アクリロニトリル、ビニル−ｎ−ブチルエーテル等のビニルアルコールのエステル類、マレイン酸、マレイン酸無水物、マレイン酸モノメチル、マレイン酸モノエチル、マレイン酸モノイソプロピル等のマレイン酸モノエステル、フマール酸、ケイ皮酸、α−シアノケイ皮酸、イタコン酸、クロトン酸等の１種又は２種以上の重合性単量体が共重合されていてもよい。
【００３５】
上記（メタ）アクリル酸アルキルエステルとしては、例えば、下記一般式（１）で表される化合物、これらの化合物のアルキル基に水酸基、エポキシ基、ハロゲン基等が置換した化合物が挙げられる。
【００３６】
【化１】
2017045687.tif 000003
【００３７】
ここで、一般式（１）中、Ｒ１は水素原子又はメチル基を示し、Ｒ２は炭素数１〜１２のアルキル基を示す。上記炭素数１〜１２のアルキル基としては、例えば、メチル基、エチル基、プロピル基、ブチル基、ペンチル基、ヘキシル基、ヘプチル基、オクチル基、ノニル基、デシル基、ウンデシル基、ドデシル基及びこれらの構造異性体が挙げられる。
【００３８】
上記一般式（１）で表される化合物としては、例えば、（メタ）アクリル酸メチルエステル、（メタ）アクリル酸エチルエステル、（メタ）アクリル酸プロピルエステル、（メタ）アクリル酸ブチルエステル、（メタ）アクリル酸ペンチルエステル、（メタ）アクリル酸ヘキシルエステル、（メタ）アクリル酸ヘプチルエステル、（メタ）アクリル酸オクチルエステル、（メタ）アクリル酸２−エチルヘキシルエステル、（メタ）アクリル酸ノニルエステル、（メタ）アクリル酸デシルエステル、（メタ）アクリル酸ウンデシルエステル、（メタ）アクリル酸ドデシルエステルが挙げられる。これらは、１種を単独で又は２種以上を組み合わせて用いることができる。
【００３９】
また、（ａ）バインダーポリマーは、アルカリ現像性をより良好にする観点から、カルボキシル基を有することが好ましい。カルボキシル基を有する重合性単量体としては、上述したような（メタ）アクリル酸が挙げられる。
【００４０】
バインダーポリマーが有するカルボキシル基の比率は、アルカリ現像性とアルカリ耐性のバランスを図る観点から、使用する全重合性単量体に対するカルボキシル基を有する重合性単量体の割合として、１２〜５０質量％であることが好ましく、１２〜４０質量％であることがより好ましく、１５〜３０質量％であることが更に好ましく、１５〜２５質量％であることが特に好ましい。このカルボキシル基を有する重合性単量体の割合が１２質量％未満ではアルカリ現像性が劣る傾向があり、５０質量％を超えるとアルカリ耐性が劣る傾向がある。
【００４１】
バインダーポリマーの重量平均分子量は、機械強度及びアルカリ現像性のバランスを図る観点から、５０００〜３０００００であることが好ましく、２００００〜１５００００であることがより好ましく、３００００〜１０００００であることが更に好ましい。重量平均分子量が、５０００未満では耐現像液性が低下する傾向があり、３０００００を超えると現像時間が長くなる傾向がある。なお、本発明における重量平均分子量は、ゲルパーミエーションクロマトグラフィー法（ＧＰＣ）により測定され、標準ポリスチレンを用いて作成した検量線により換算された値である。
【００４２】
これらのバインダーポリマーは、１種を単独で又は２種類以上を組み合わせて使用される。２種類以上を組み合わせて使用する場合のバインダーポリマーとしては、例えば、異なる共重合成分からなる２種類以上のバインダーポリマー、異なる重量平均分子量の２種類以上のバインダーポリマー、異なる分散度の２種類以上のバインダーポリマーが挙げられる。
【００４３】
（（ｂ）エチレン性不飽和結合を有する光重合性化合物）
エチレン性不飽和結合を有する光重合性化合物としては、エチレン性不飽和結合を有する光重合性化合物が好ましい。エチレン性不飽和結合を有する光重合性化合物としては、多価アルコールにα，β−不飽和カルボン酸を反応させて得られる化合物、２，２−ビス（４−（（メタ）アクリロキシポリエトキシ）フェニル）プロパン、２，２−ビス（４−（（メタ）アクリロキシポリプロポキシ）フェニル）プロパン、２，２−ビス（４−（（メタ）アクリロキシポリエトキシポリプロポキシ）フェニル）プロパン等のビスフェノールＡ系（メタ）アクリレート化合物、グリシジル基含有化合物にα，β−不飽和カルボン酸を反応させで得られる化合物、ウレタン結合を有する（メタ）アクリレート化合物等のウレタンモノマー、γ−クロロ−β−ヒドロキシプロピル−β´−（メタ）アクリロイルオキシエチル−ｏ−フタレート、β−ヒドロキシエチル−β´−（メタ）アクリロイルオキシエチル−ｏ−フタレート、β−ヒドロキシプロピル−β´−（メタ）アクリロイルオキシエチル−ｏ−フタレート、（メタ）アクリル酸アルキルエステル等が挙げられる。これらは単独で又は２種類以上を組み合わせて使用される。
【００４４】
上記２，２−ビス（４−（（メタ）アクリロキシポリエトキシ）フェニル）プロパンとしては、例えば、２，２−ビス（４−（（メタ）アクリロキシジエトキシ）フェニル）プロパン、２，２−ビス（４−（（メタ）アクリロキシトリエトキシ）フェニル）プロパン、２，２−ビス（４−（（メタ）アクリロキシテトラエトキシ）フェニル）プロパン、２，２−ビス（４−（（メタ）アクリロキシペンタエトキシ）フェニル）プロパン、２，２−ビス（４−（（メタ）アクリロキシヘキサエトキシ）フェニル）プロパン、２，２−ビス（４−（（メタ）アクリロキシヘプタエトキシ）フェニル）プロパン、２，２−ビス（４−（（メタ）アクリロキシオクタエトキシ）フェニル）プロパン、２，２−ビス（４−（（メタ）アクリロキシノナエトキシ）フェニル）プロパン、２，２−ビス（４−（（メタ）アクリロキシデカエトキシ）フェニル）プロパン、２，２−ビス（４−（（メタ）アクリロキシウンデカエトキシ）フェニル）プロパン、２，２−ビス（４−（（メタ）アクリロキシドデカエトキシ）フェニル）プロパン、２，２−ビス（４−（（メタ）アクリロキシトリデカエトキシ）フェニル）プロパン、２，２−ビス（４−（（メタ）アクリロキシテトラデカエトキシ）フェニル）プロパン、２，２−ビス（４−（（メタ）アクリロキシペンタデカエトキシ）フェニル）プロパン、２，２−ビス（４−（（メタ）アクリロキシヘキサデカエトキシ）フェニル）プロパンが挙げられる。これらの中で、２，２−ビス（４−（メタクリロキシペンタエトキシ）フェニル）プロパンは、「ＢＰＥ−５００」（新中村化学工業株式会社製、商品名）として商業的に入手可能であり、２，２−ビス（４−（メタクリロキシペンタデカエトキシ）フェニル）プロパンは、「ＢＰＥ−１３００」（新中村化学工業株式会社製、商品名）として商業的に入手可能である。これらは単独で又は２種類以上を組み合わせて使用される。
【００４５】
上記多価アルコールにα，β−不飽和カルボン酸を反応させて得られる化合物としては、例えば、エチレン基の数が２〜１４であるポリエチレングリコールジ（メタ）アクリレート、プロピレン基の数が２〜１４であるポリプロピレングリコールジ（メタ）アクリレート、エチレン基の数が２〜１４であり、プロピレン基の数が２〜１４であるポリエチレンポリプロピレングリコールジ（メタ）アクリレート、トリメチロールプロパンジ（メタ）アクリレート、トリメチロールプロパントリ（メタ）アクリレート、トリメチロールプロパンエトキシトリ（メタ）アクリレート、トリメチロールプロパンジエトキシトリ（メタ）アクリレート、トリメチロールプロパントリエトキシトリ（メタ）アクリレート、トリメチロールプロパンテトラエトキシトリ（メタ）アクリレート、トリメチロールプロパンペンタエトキシトリ（メタ）アクリレート、テトラメチロールメタントリ（メタ）アクリレート、テトラメチロールメタンテトラ（メタ）アクリレート、プロピレン基の数が２〜１４であるポリプロピレングリコールジ（メタ）アクリレート、ジペンタエリスリトールペンタ（メタ）アクリレート、ジペンタエリスリトールヘキサ（メタ）アクリレートが挙げられる。
【００４６】
上記ウレタンモノマーとしては、β位にヒドロキシル基を有する（メタ）アクリルモノマーとイソホロンジイソシアネート、２，６−トルエンジイソシアネート、２，４−トルエンジイソシアネート、１，６−ヘキサメチレンジイソシアネート等のジイソシアネート化合物との付加反応物、トリス［（メタ）アクリロキシテトラエチレングリコールイソシアネート］ヘキサメチレンイソシアヌレート、ＥＯ変性ウレタンジ（メタ）アクリレート、ＥＯ，ＰＯ変性ウレタンジ（メタ）アクリレート等が挙げられる。なお、「ＥＯ」はエチレンオキサイドを示し、ＥＯ変性された化合物はエチレンオキサイド基のブロック構造を有する。また、「ＰＯ」はプロピレンオキサイドを示し、ＰＯ変性された化合物はプロピレンオキサイド基のブロック構造を有する。ＥＯ変性ウレタンジ（メタ）アクリレートとしては、例えば、「ＵＡ−１１」（新中村化学工業株式会社製、商品名）が挙げられる。また、ＥＯ，ＰＯ変性ウレタンジ（メタ）アクリレートとしては、例えば、「ＵＡ−１３」（新中村化学工業株式会社製、商品名）が挙げられる。
【００４７】
光重合性化合物の含有割合は、バインダーポリマー及び光重合性化合物の総量１００質量部に対して、３０〜８０質量部であることが好ましく、４０〜７０質量部であることがより好ましい。この含有割合が３０質量部未満では光硬化が不十分となり、転写した導電膜（導電層及び感光性樹脂層）の塗膜性が不十分となる傾向があり、８０質量部を超えるとフィルムとして巻き取った場合、保管が困難となる傾向がある。
【００４８】
（（ｃ）光重合開始剤）
光重合開始剤としては、ベンゾフェノン、Ｎ，Ｎ´−テトラメチル−４，４´−ジアミノベンゾフェノン（ミヒラーケトン）、Ｎ，Ｎ´−テトラエチル−４，４´−ジアミノベンゾフェノン、４−メトキシ−４´−ジメチルアミノベンゾフェノン、２−ベンジル−２−ジメチルアミノ−１−（４−モルホリノフェニル）−ブタノン−１、２−メチル−１−［４−（メチルチオ）フェニル］−２−モルフォリノ−プロパノン−１等の芳香族ケトン、２−エチルアントラキノン、フェナントレンキノン、２−ｔｅｒｔ−ブチルアントラキノン、オクタメチルアントラキノン、１，２−ベンズアントラキノン、２，３−ベンズアントラキノン、２−フェニルアントラキノン、２，３−ジフェニルアントラキノン、１−クロロアントラキノン、２−メチルアントラキノン、１，４−ナフトキノン、９，１０−フェナンタラキノン、２−メチル１，４−ナフトキノン、２，３−ジメチルアントラキノン等のキノン類、ベンゾインメチルエーテル、ベンゾインエチルエーテル、ベンゾインフェニルエーテル等のベンゾインエーテル化合物、ベンゾイン、メチルベンゾイン、エチルベンゾイン等のベンゾイン化合物、１，２−オクタンジオン−１−［４−（フェニルチオ）フェニル］−２−（Ｏ−ベンゾイルオキシム）、１−［９−エチル−６−（２−メチルベンゾイル）−９Ｈ−カルバゾール−３−イル］エタノン１−（Ｏ−アセチルオキシム）等のオキシムエステル化合物、ベンジルジメチルケタール等のベンジル誘導体、２−（ｏ−クロロフェニル）−４，５−ジフェニルイミダゾール二量体、２−（ｏ−クロロフェニル）−４，５−ジ（メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体等の２，４，５−トリアリールイミダゾール二量体、９−フェニルアクリジン、１，７−ビス（９，９´−アクリジニル）ヘプタン等のアクリジン誘導体、Ｎ−フェニルグリシン、Ｎ−フェニルグリシン誘導体、クマリン系化合物、オキサゾール系化合物が挙げられる。また、２つの２，４，５−トリアリールイミダゾールのアリール基の置換基は同一で対象な化合物を与えてもよいし、相違して非対称な化合物を与えてもよい。また、ジエチルチオキサントンとジメチルアミノ安息香酸の組み合わせのように、チオキサントン系化合物と３級アミン化合物とを組み合わせてもよい。これらの中でも、透明性の見地からは、２−ベンジル−２−ジメチルアミノ−１−（４−モルホリノフェニル）−ブタノン−１等の芳香族ケトン化合物や１，２−オクタンジオン−１−［４−（フェニルチオ）フェニル］−２−（Ｏ−ベンゾイルオキシム）等のオキシムエステル化合物がより好ましい。これらは、単独で又は２種類以上を組み合わせて使用される。
【００４９】
光重合開始剤の含有割合は、バインダーポリマー及び光重合性化合物の総量１００質量部に対して、０．１〜２０質量部であることが好ましく、１〜１０質量部であることがより好ましく、１〜５質量部であることが更に好ましい。この含有割合が０．１質量部未満では光感度が不十分となる傾向があり、２０質量部を超えると露光の際に感光性樹脂層の表面での吸収が増大して内部の光硬化が不十分となる傾向がある。
【００５０】
感光性樹脂層３には、必要に応じて、ｐ−トルエンスルホンアミド等の可塑剤、充填剤、消泡剤、難燃剤、安定剤、密着性付与剤、レベリング剤、剥離促進剤、酸化防止剤、香料、イメージング剤、熱架橋剤等の添加剤を、単独で又は２種類以上を組み合わせて含有させることができる。これらの添加剤の添加量は、バインダーポリマー及び光重合性化合物の総量１００質量部に対して各々０．０１〜２０質量部であることが好ましい。
【００５１】
感光性樹脂層３は、導電層２を形成した支持フィルム１上に、必要に応じて、メタノール、エタノール、アセトン、メチルエチルケトン、メチルセロソルブ、エチルセロソルブ、トルエン、Ｎ，Ｎ−ジメチルホルムアミド、プロピレングリコールモノメチルエーテル等の溶剤又はこれらの混合溶剤に溶解した、固形分１０〜６０質量％程度の感光性樹脂組成物の溶液を塗布、乾燥することにより形成できる。但し、この場合、乾燥後の感光性樹脂層中の残存有機溶剤量は、後の工程での有機溶剤の拡散を防止するため、２質量％以下であることが好ましい。
【００５２】
塗工は、例えば、ロールコート法、コンマコート法、グラビアコート法、エアーナイフコート法、ダイコート法、バーコート法、スプレーコート法等の公知の方法で行うことができる。塗工後、有機溶剤等を除去するための乾燥は、７０〜１５０℃で５〜３０分間程度、熱風対流式乾燥機等で行うことができる。
【００５３】
感光性樹脂層３の厚みは、用途により異なるが、乾燥後の厚みで１〜２００μｍであることが好ましく、１〜１５μｍであることがより好ましく、１〜１０μｍであることが更に好ましい。この厚みが１μｍ未満では塗工が困難となる傾向があり、２００μｍを超えると光透過の低下による感度が不十分となり転写する感光性樹脂層の光硬化性が低下する傾向がある。
【００５４】
本実施形態の感光性導電フィルムにおいて、上記導電層２及び上記感光性樹脂層３の積層体は、両層の合計膜厚を１〜１０μｍとしたときに４５０〜６５０ｎｍの波長域における最小光透過率が８０％以上であることが好ましく、８５％以上であることがより好ましい。導電層及び感光性樹脂層がこのような条件を満たす場合、ディスプレイパネル等での高輝度化が容易となる。
【００５５】
本発明の感光性導電フィルムにおいて、感光性樹脂層３の支持フィルム１側と反対側の面に接するように保護フィルムを積層することができる。
【００５６】
保護フィルムとしては、ポリエチレンテレフタレートフィルム、ポリプロピレンフィルム、ポリエチレンフィルム等の耐熱性及び耐溶剤性を有する重合体フィルムを用いることができる。また、保護フィルムとして上述の支持体フィルムと同様の重合体フィルムを用いてもよい。
【００５７】
保護フィルムと感光性樹脂層との間の接着力は、保護フィルムを感光性樹脂層から剥離しやすくするために、導電層２及び感光性樹脂層３と、支持フィルム１との間の接着力よりも小さいことが好ましい。
【００５８】
（感光性導電フィルムロール）
上記のような構成の感光性導電フィルムは、これを紙管、木管、プラスチック管等の芯に巻回（巻き取り）して、感光性導電フィルムロールとすることができる。前記プラスチック管として、ポリエチレン樹脂、ポリプロピレン樹脂、ポリスチレン樹脂、ポリ塩化ビニル樹脂、ＡＢＳ樹脂（アクリロニトリル−ブタジエン−スチレン共重合体）等のプラスチック等が挙げられる。ロール状の感光性導電フィルムの端面には、端面保護の見地から端面セパレータを設置することが好ましく、耐エッジフュージョンの見地から防湿端面セパレータを設置することが好ましい。また、梱包方法として、透湿性の小さいブラックシートに包んで包装することが好ましい。
これを用いることで、ロール・ツー・ロール(Roll to Roll  Process)で工程を配置することができ作業性が向上する。
【００５９】
導電膜の形成方法や導電パターンの形成方法は公知の手法を選択できる。具体的には国際公開第２０１３／０５１５１６号（発明の名称；導電パターンの形成方法、導電パターン基板及びタッチパネルセンサ）又は国際公開第２０１０／０２１２２４号（発明の名称；感光性導電フィルム、導電膜の形成方法、導電パターンの形成方法及び導電膜基板）に記載の手法を参照できる。
図３に示すように支持フィルム１、導電層２、感光性樹脂層３、場合により保護フィルムを積層して形成された感光性導電フィルム、又は感光性導電フィルムロールの保護フィルムを剥離し、感光性樹脂層３が基板２０に密着するようにラミネートする（ラミネート工程）、続いて、基板上の感光性樹脂層に活性光線を照射する露光工により、導電膜を形成できる。活性光線の光源としては、公知の光源、例えば、カーボンアーク灯、水銀蒸気アーク灯、超高圧水銀灯、高圧水銀灯、キセノンランプ等の紫外線を有効に放射するものを用いることができる。また、写真用フラッド電球、太陽ランプ等の可視光を有効に放射するものを用いることもできる。
一方、ラミネート工程に続いて、ネガフィルムを用いて基板上の感光性樹脂層の所定部分（硬化させ導電層を残す部分）にのみ活性光線を照射する露光工程と、露光した感光性樹脂層を現像することにより導電パターンを形成する現像工程と、を備える、導電パターンの形成方法である。露光工程では、ネガマスクを介して感光性樹脂層の所定部分を露光し、更にネガマスクと支持フィルムを剥離し、感光性樹脂層全体を露光する二段露光することで段差の少ない感光性樹脂層とすることができる。
上記のようにして形成した導電膜や導電パターンを備えた導電膜基板は、抵抗値の異方性が抑制され、方向により導電率の変化が少ない電気配線、電極を形成することができる。
【実施例】
【００６０】
以下に、本発明を実施例に基づいて具体的に説明するが、本発明はこれに限定されるものではない。
【００６１】
＜銀繊維分散液の調製＞
【００６２】
下記の実施例１〜３及び比較例１、２に記載の各溶媒にＣ３Ｎａｎｏ社製、銀ナノインク「Ｇ−Ｊ．３」をスリーワンモーター（新東科学株式会社製）で攪拌しながら添加し、導電性繊維分散液を得た。
【００６３】
＜感光性樹脂組成物の溶液の調製＞
【００６４】
表１に示した材料を同表に示す配合量（単位：質量部）で配合し、感光性樹脂組成物の溶液を調製した。
【００６５】
【表１】
2017045687.tif 000004
【００６６】
（ａ）バインダーポリマー
・アクリルポリマーＡ：メタクリル酸／メタクリル酸メチル／アクリル酸エチル／スチレン＝２０／５０／２０／１０（質量比）の共重合体の溶液、重量平均分子量８０，０００
（上記のバインダーポリマーの合成例）
撹拌機、還流冷却器、温度計、滴下ロート及び窒素ガス導入管を備えたフラスコに、質量比６／４（メチルセロソルブ／トルエン）であるメチルセロソルブ及びトルエンの配合物４００ｇを加え、窒素ガスを吹き込みながら撹拌して、８０℃まで加熱した。一方、共重合単量体としてメタクリル酸１００ｇ、メタクリル酸メチル２５０ｇ、アクリル酸エチル１００ｇ及びスチレン５０ｇと、アゾビスイソブチロニトリル０．８ｇとを混合した溶液（以下、「溶液ａ」という）を用意し、８０℃に加熱された質量比６／４であるメチルセロソルブ及びトルエンの上記配合物に溶液ａを４時間かけて滴下した後、８０℃で撹拌しながら２時間保温した。さらに、質量比６／４であるメチルセロソルブ及びトルエンの配合物１００ｇにアゾビスイソブチロニトリル１．２ｇを溶解した溶液を、１０分かけて上記フラスコ内に滴下した。滴下後の溶液を撹拌しながら８０℃で３時間保温した後、３０分間かけて９０℃に加温した。９０℃で２時間保温した後、冷却して（Ａ）成分であるバインダーポリマー溶液を得た。このバインダーポリマー溶液に、アセトンを加えて不揮発成分（固形分）が５０質量％になるように調整した。バインダーポリマーの重量平均分子量は８００００であった。なお、重量平均分子量は、ゲルパーミエーションクロマトグラフィー（ＧＰＣ）法によって測定し、標準ポリスチレンの検量線を用いて換算することにより導出した。
（ｂ）エチレン性不飽和結合を有する光重合性化合物
・トリメチロールプロパントリアクリレート（新中村化学工業株式会社製、商品名ＴＭＰＴＡ）
（ｃ）光重合開始剤
・２,４,６-トリメチルベンゾイル-ジフェニル-フォスフィンオキサイド（ＢＡＳＦ社製、商品名「Ｉｒｇａｃｕｒｅ  ＴＰＯ」）
（ｄ）その他
・オクタメチルシクロテトラシロキサン（東レ・ダウコーニング株式会社製、商品名Additive 8032）
【００６７】
＜導電性繊維分散液の作製−１＞
（比較例１）
分散液の溶媒として精製水１ｋｇを使用し、スリーワンモーター回転数３００回転／分で攪拌しながら、銀ナノインク５００ｇを少しずつ加え、その後約３分間攪拌し、導電液１を作製した。得た導電液を支持フィルムである１６μｍ厚のポリエチレンテレフタレートフィルム（ＰＥＴフィルム、帝人株式会社製、商品名「Ａ１５１７」）上に４４ｇ／ｍ２で均一に塗布し、それぞれ５０〜１００℃に設定した３ゾーンの熱風対流式乾燥機で１０分間乾燥して水分が揮発したことを確認後、１０ｋｇ／ｃｍ（９８．１Ｎ/ｃｍ）の線圧で加圧することにより、支持フィルム上に導電層を形成した。なお、導電層の乾燥後の膜厚は、約０．０２μｍであった。下記の測定方法による異方性は２．０７であり、表面抵抗値は８２．１Ω／□であった。
【００６８】
（実施例１）
分散液の溶媒として４０質量％イソプロピルアルコールと６０質量％の精製水の総計１ｋｇを使用し、スリーワンモーター回転数３００回転／分で攪拌しながら、銀ナノインク５００ｇを少しずつ加え、その後約３分間攪拌し、導電液２を作製した。得た導電液を支持フィルムである１６μｍ厚のポリエチレンテレフタレートフィルム（ＰＥＴフィルム、帝人株式会社製、商品名「Ａ１５１７」）上に４４ｇ／ｍ２で均一に塗布し、それぞれ５０〜１００℃に設定した３ゾーンの熱風対流式乾燥機で１０分間乾燥して水分が揮発したことを確認後、１０ｋｇ／ｃｍの線圧で加圧することにより、支持フィルム上に導電層を形成した。なお、導電層の乾燥後の膜厚は、約０．０２μｍであった。異方性は１．０９であり、表面抵抗値は８５．６Ω／□であった。
【００６９】
（実施例２）
分散液の溶媒として６０質量％エタノールと４０質量％の精製水の総計１ｋｇを使用し、スリーワンモーター回転数３００回転／分で攪拌しながら、銀ナノインク５００ｇを少しずつ加え、その後約３分間攪拌し、導電液３を作製した。得た導電液を支持フィルムである１６μｍ厚のポリエチレンテレフタレートフィルム（ＰＥＴフィルム、帝人株式会社製、商品名「Ａ１５１７」）上に４４ｇ／ｍ２で均一に塗布し、それぞれ５０〜１００℃に設定した３ゾーンの熱風対流式乾燥機で１０分間乾燥して水分が揮発したことを確認後、１０ｋｇ／ｃｍの線圧で加圧することにより、支持フィルム上に導電層を形成した。なお、導電層の乾燥後の膜厚は、約０．０２μｍであった。異方性は１．２７であり、表面抵抗値は８５．０Ω／□であった。
【００７０】
（実施例３）
分散液の溶媒として６０質量％エタノールと４０質量％の精製水の総計１ｋｇを使用し、スリーワンモーター回転数３００回転／分で攪拌しながら、銀ナノインク５００ｇを少しずつ加え、その後約３分間攪拌し、導電液４を作製した。得た導電液を支持フィルムである１６μｍ厚のポリエチレンテレフタレートフィルム（ＰＥＴフィルム、帝人株式会社製、商品名「Ａ１５１７」）上に３７ｇ／ｍ２で均一に塗布し、それぞれ５０〜１００℃に設定した３ゾーンの熱風対流式乾燥機で１０分間乾燥して水分が揮発したことを確認後、１０ｋｇ／ｃｍの線圧で加圧することにより、支持フィルム上に導電層を形成した。なお、導電層の乾燥後の膜厚は、約０．０２μｍであった。異方性は１．２８であり、表面抵抗値は１１０．０Ω／□であった。表面抵抗値１００Ω／□付近であれば異方性低減効果はあることが確認できた。
【００７１】
（比較例２）
銀ナノインクのみを使用し、支持フィルムである１６μｍ厚のポリエチレンテレフタレートフィルム（ＰＥＴフィルム、帝人株式会社製、商品名「Ａ１５１７」）上に３７ｇ／ｍ２で均一に塗布し、それぞれ５０〜１００℃に設定した３ゾーンの熱風対流式乾燥機で１０分間乾燥して水分が揮発したことを確認後、１０ｋｇ／ｃｍの線圧で加圧することにより、支持フィルム上に導電層を形成した。なお、導電層の乾燥後の膜厚は、約０．０２μｍであった。異方性は１．５８であり、表面抵抗値は１１２．３Ω／□であった。
【００７２】
次に、感光性樹脂組成物の溶液を、比較例１、２と実施例１〜３のそれぞれ導電層が形成された１６μｍ厚のポリエチレンテレフタレートフィルムの導電層上に均一に塗布し、１００℃の熱風対流式乾燥機で１０分間乾燥して感光性樹脂層を形成した。その後、感光性樹脂層を、ポリプロピレン製の保護フィルム（王子エフテックス株式会社製、商品名「ＥＳ−２０１」）で覆い、感光性導電フィルムを得た。なお、感光性樹脂層の乾燥後の膜厚は５μｍであった。
【００７３】
（異方性の測定方法）
上記で得られた導電フィルムの中央部をＭＤ方向に幅１５０ｍｍ、長さ４００ｍｍで切り出し、幅１ｍｍ、長さ１２０ｍｍのラインが形成されるマスクを使用し、露光、現像にてラインパターンをＭＤ方向およびＴＤ方向にそれぞれ作製し、両端部より１０ｍｍ内側に銀ペーストを直径約１ｍｍ塗布し、乾燥を行なう。２点間（幅１ｍｍ×長さ１００ｍｍ）のライン抵抗値（Ｒ）をテスターでＴＤ、ＭＤ方向をそれぞれ測定し、ＲＴＤ／ＲＭＤ（ＴＤ方向の抵抗／ＭＤ方向の抵抗）で算出した。
【００７４】
（シート抵抗値の測定）
ナプソン株式会社製ＮＣ−１０にてシート抵抗値を測定した。
これらの測定結果を表２に示した。
（塗膜性の評価）
導電層塗工時の外観を下記のように評価した。
「◎」：ムラなし、「○」：ややムラあり（ＯＫレベル）、「△〜×」：ムラあり
【００７５】
【表２】
2017045687.tif 000005
【００７６】
比較例１、２について、比較例２は、銀ナノインクのみを使用して導電層を形成した場合であり、導電性に異方性が見られ、これを水で希釈した比較例１では、塗工方向に銀繊維が配向し、異方性が強まる。これに対して、アルコール・水混合液で希釈した分散液を用いた実施例1では、異方性がより小さくなった。実施例２では溶媒をエタノールに変えたところ塗膜性を維持しつつ異方性を下げることができた。また、実施例３では、塗布量を変えて行ない異方性の確認を実施したところ同様の効果が確認できた。
【産業上の利用可能性】
【００７７】
本発明は、感光性導電フィルムが等方性に近づくことにより、顧客においてセンシング設計が容易になり、かつ無駄なくフィルムを活用することが可能となる。それによりタッチパネルの駆動に影響のない信頼性の高いパターンを形成可能な感光性導電フィルムの生産性が向上する。
【符号の説明】
【００７８】
１…支持フィルム
２…導電層
３…感光性樹脂層
４…感光層
１０、１２…感光性導電フィルム
２０…基板
【図１】
2017045687.tif 000006
【図２】
2017045687.tif 000007
【図３】
2017045687.tif 000008